(57)【要約】  減少したペースト密度を有し、さらに、実質的に増加したＢＥＴ表面積を有する負極板を提供し、結果として、改良した性能を有する電池を提供する鉛酸蓄電池の負極板用ペーストが開示される。開示されたペーストが、ＤＦＴ窒素吸着等温線によって決定されるような、約２０オングストロームから約３２０オングストロームの範囲のメソ細孔サイズ及び約０．１ｃｍ３／ｇ以上のメソ細孔体積を有する活性炭添加剤を含む。ペーストの炭素充填レベルが、各々乾燥ペースト鉛酸化物に対して、約１重量％及び２重量％である場合、開示されたペーストから製造された硬化負極板が、約９ｍ２／ｇ及び１９ｍ２／ｇのＢＥＴ表面積を有する。開示されたペーストから製造された負極板を備えた電池が、鉛含量が少ないにもかかわらず、充電容量及びサイクル寿命などの性能を維持する。
2011528844.tif 000002
【特許請求の範囲】
【請求項１】
ＤＦＴ窒素吸着等温線によって決定される約２０オングストロームから約３２０オングストロームの範囲のメソ細孔サイズ及び約０．１ｃｍ３／ｇ以上のメソ細孔体積を有する活性炭を含むことを特徴とする電池の負極板用ペースト。
【請求項２】
前記活性炭が、約０．１ｃｍ３／ｇから約１．５ｃｍ３／ｇの範囲のメソ細孔体積を有することを特徴とする請求項１に記載のペースト。
【請求項３】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項１に記載のペースト。
【請求項４】
化学活性化、熱活性化、及びこれらの組み合わせで構成される群から選択された要素を含む活性化プロセスによって、前記活性炭が、製造されることを特徴とする請求項１に記載のペースト。
【請求項５】
炭素−ベースの添加剤を含み、乾燥ペースト鉛酸化物に対して約１重量％の炭素添加剤充填レベルにおいて少なくとも約５ｍ２／ｇのＢＥＴ表面積を有する負極板を提供することを特徴とする電池の負極板用ペースト。
【請求項６】
前記炭素−ベースの添加剤が、活性炭を含むことを特徴とする請求項５に記載のペースト。
【請求項７】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項６に記載のペースト。
【請求項８】
化学活性化、熱活性化、及びこれらの組み合わせで構成される群から選択された要素を含む活性化プロセスによって、前記活性炭が、製造されることを特徴とする請求項６に記載のペースト。
【請求項９】
炭素−ベースの添加剤を含み、乾燥ペースト鉛酸化物に対して約２重量％の炭素添加剤充填レベルにおいて少なくとも約８ｍ２／ｇのＢＥＴ表面積を有する負極板を提供することを特徴とする電池の負極板用ペースト。
【請求項１０】
前記炭素−ベースの添加剤が、活性炭を含むことを特徴とする請求項９に記載のペースト。
【請求項１１】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項１０に記載のペースト。
【請求項１２】
化学活性化、熱活性化、及びこれらの組み合わせで構成される群から選択された要素を含む活性化プロセスによって、前記活性炭が、製造されることを特徴とする請求項１０に記載のペースト。
【請求項１３】
ＤＦＴ窒素吸着等温線によって決定される約２０オングストロームから約３２０オングストロームの範囲のメソ細孔サイズ及び約０．１ｃｍ３／ｇ以上のメソ細孔体積を有する活性炭を含むことを特徴とする電池用負極板。
【請求項１４】
前記活性炭が、約０．１ｃｍ３／ｇから約１．５ｃｍ３／ｇの範囲のメソ細孔体積を有することを特徴とする請求項１３に記載の負極板。
【請求項１５】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項１３に記載の負極板。
【請求項１６】
化学活性化、熱活性化、及びこれらの組み合わせで構成される群から選択された要素を含む活性化プロセスによって、前記活性炭が、製造されることを特徴とする請求項１３に記載の負極板。
【請求項１７】
炭素−ベースの添加剤を含むペーストを備え、
前記ペースト中の前記炭素の添加剤の量が、乾燥ペースト鉛酸化物に対して約１重量％である場合に、少なくとも約５ｍ２／ｇのＢＥＴ表面積を有することを特徴とする電池用負極板。
【請求項１８】
前記炭素−ベースの添加剤が、活性炭を含むことを特徴とする請求項１７に記載の負極板。
【請求項１９】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項１８に記載の負極板。
【請求項２０】
化学活性化、熱活性化、及びこれらの組み合わせで構成される群から選択された要素を含む活性化プロセスによって、前記活性炭が、製造されることを特徴とする請求項１８に記載の負極板。
【請求項２１】
炭素−ベースの添加剤を含むペーストを備え、
前記ペースト中の前記炭素の添加剤の量が、乾燥ペースト鉛酸化物に対して約２重量％である場合に、少なくとも約８ｍ２／ｇのＢＥＴ表面積を有することを特徴とする電池用負極板。
【請求項２２】
前記炭素−ベースの添加剤が、活性炭を含むことを特徴とする請求項２１に記載の負極板。
【請求項２３】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項２２に記載の負極板。
【請求項２４】
化学活性化、熱活性化、及びこれらの組み合わせで構成される群から選択された要素を含む活性化プロセスによって、前記活性炭が、製造されることを特徴とする請求項２２に記載の負極板。
【請求項２５】
ＤＦＴ窒素吸着等温線によって決定される約２０オングストロームから約３２０オングストロームの範囲のメソ細孔サイズ及び約０．１ｃｍ３／ｇ以上のメソ細孔体積を有する活性炭を含むペーストから製造された負極板を備えることを特徴とする電池。
【請求項２６】
前記活性炭が、約０．１ｃｍ３／ｇから約１．５ｃｍ３／ｇの範囲のメソ細孔体積を有することを特徴とする請求項２５に記載の電池。
【請求項２７】
前記活性炭の原料には、木材、コットンリンター、ピート、コール、ココナッツ、褐炭、炭水化物、石油ピッチ、石油コークス、コールタールピッチ、フルーツピット、ナッツ殻、ナッツピット、おがくず、木粉、カーボンブラック、グラファイト、アセチレン−ベースの材料、合成ポリマー、天然ポリマー、及びこれらの組み合わせで構成される群から選択された要素が含まれることを特徴とする請求項２５に記載の電池。
【請求項２８】
化学活性化、熱活性化、及びこれらの組み合わせで構成される群から選択された要素を含む活性化プロセスによって、前記活性炭が、製造されることを特徴とする請求項２５に記載の電池。
【請求項２９】
負極板を備えた電池であって、
前記負極板が、
炭素−ベースの添加剤を含み、
ペースト中の前記炭素の添加剤の量が、乾燥ペースト鉛酸化物に対して約１重量％である場合に、少なくとも約５ｍ２／ｇのＢＥＴ表面積を有することを特徴とする電池。
【請求項３０】
前記炭素−ベースの添加剤が、活性炭を含むことを特徴とする請求項２９に記載の電池。
【請求項３１】
負極板を備えた電池であって、
前記負極板が、
炭素−ベースの添加剤を含み、
ペースト中の前記炭素の添加剤の量が、乾燥ペースト鉛酸化物に対して約２重量％である場合に、少なくとも約８ｍ２／ｇのＢＥＴ表面積を有することを特徴とする電池。
【請求項３２】
前記炭素−ベースの添加剤が、活性炭を含むことを特徴とする請求項３１に記載の電池。
【発明の詳細な説明】
【技術分野】
【０００１】
鉛酸蓄電池は、電気化学的な蓄電池であって、通常、正極板と，負極板と，通常は液体の硫酸である電解質と、を備える。この板が、平行配向に保持され、多孔質セパレータによって電気的に分離され、電荷イオンの自由移動を可能にする。電池の正極板が、その表面上において、正の、導電性の二酸化鉛（ＰｂＯ２）の層で覆われた電流コレクタ（すなわち、金属板又はグリッド）を備える。電池の負極板が、負の、通常鉛（Ｐｂ）金属である活性材料で覆われた電極コレクタを備える。
【背景技術】
【０００２】
放電サイクルの間、負極板によって供給された鉛金属（Ｐｂ）が、イオン化硫酸電解質と反応し、負極板の表面上に硫酸鉛（ＰｂＳＯ４）を形成し、一方、正極板上に位置するＰｂＯ２を、正極板上又はそれ付近において、ＰｂＳＯ４に変化させる。（外部電流から供給される電子による）充電サイクルの間、負極板の表面上のＰｂＳＯ４が、Ｐｂ金属に戻り、正極板の表面上のＰｂＳＯ４が、ＰｂＯ２に戻る。実際には、充電サイクルにおいて、ＰｂＳＯ４を、Ｐｂ金属とＰｂＯ２とに変化させ；放電サイクルにおいて、Ｐｂ金属とＰｂＯ２とをＰｂＳＯ４に戻すことにより、蓄積された電気ポテンシャルをリリースする。
【０００３】
適切に機能するために、鉛酸蓄電池では、負極板が多孔質のまま維持されることを必要とする。しかしながら、負極板上の多孔質な鉛の表面が、放電の間に形成するＰｂＳＯ４の不可侵性膜によって覆われる。従って、負極板のＰｂ金属の固化及び収縮を防ぐために、少量の増量剤（ｅｘｐａｎｄｅｒ）が負極活性材料に追加され、この結果、負極板内の細孔の収縮又は閉鎖を防ぐ。有機増量添加剤の例には、液体硫酸塩及び亜硫酸塩から得られる有機材料、フミン酸，フミン，木質材料，リグニン，等が含まれる。
【０００４】
近年、鉛酸蓄電池が、電気自動車用の電源として使用されており、大電流及び充電・放電の繰り返しを必要とする。さらに、自動車の内部空間を最大化させるために、電気自動車に使用される電池が、狭い空間内に配置されなければならない。
【０００５】
従来の鉛酸蓄電池の負極板では、高温下での使用に対して、上記の電動の乗り物用の鉛酸蓄電池におけるような、満足な寿命性能を得ることが困難である。リグニン及び他の有機増量剤は、特に高温下で使用された場合、しばしば、初期段階で分解し、又は電解質内に逃げ、電池の耐用年数が減少する。
【０００６】
さらに、鉛酸蓄電池に対する多くの新しいエンド−ユーズが、高率の充電性能に加えて、高入出力特性を必要とする（すなわち、短時間における高い入力性能）。高い充電性能は、負極板上に存在するＰｂＳＯ４の特性に大きく依存する。放電サイクルの間に生成されたＰｂＳＯ４が、イオン伝導率又は電子電導率のいずれかを欠く絶縁物質となる。さらに、ＰｂＳＯ４が、極めて低い溶解度を有する。その極端に低いイオン伝導率及び溶解度のために、充電サイクルの間に、ＰｂＳＯ４が、極めてゆっくりと金属のＰｂに変化し、鉛酸蓄電池が、しばしば、低率の充電性能を有する。
【０００７】
リグニンのような従来の増量剤に加えて、添加剤が、鉛酸蓄電池の負極板に使用されるペーストに追加されることが可能であり、耐用年数を増やし、電池の高率の充電性能を高める。
【０００８】
特許文献１では、材料を含むバリウムのような無機増量剤及びリグノスルホン酸塩のような有機増量剤と組み合わせて、鉛酸蓄電池用の負の電池ペーストにおける添加剤としてカーボンブラックを使用する。特許文献２には、鉛酸蓄電池の板を形成する活性材料への添加剤として、ポリアクリロニトリル（ＰＡＮ）前駆体又はピッチ（ｐｉｔｃｈ）前駆体のいずれかからの位置関係的な等方性グラファイトファイバーの使用が説明されている。特許文献３には、鉛酸蓄電池の負極板用の添加剤として有用であり、１０マイクロメートル以下の直径、５０以上のアスペクト比、及び２ｍ２／ｇの比表面積を有する、炭素、グラファイト又はチタンカリウムから製造された電気−導電性ウィスカが説明されている。特許文献４には、１００ナノメートル以下の平均粒径を有する、鉛酸蓄電池の負極板用の導電性添加剤が説明されている。これらの添加剤が、炭素、アセチレンブラック、ポリアニリン、錫粉末、又は錫化合物粉末であってよい。特許文献５には、鉛酸蓄電池用の負極板用の添加剤としての、３０マイクロメートル以下の平均粒径を有するグラファイト粉末の使用が教示されている。
【０００９】
鉛酸蓄電池の負極板ペースト用の添加剤としてのカーボンブラック、グラファイトカーボン、及びそれらの誘導体の使用には、多くの欠点がある。カーボンブラック及びグラファイトの各々が、充電サイクルの間に、及びペースト内に混合された場合に、極めて低い密度、極めて悪い粒径の保持率を有する。結果として、これらが、セパレータを介して負極板の外に容易に流出し、自己放電が増加する。さらに、鉛酸蓄電池の通常の作動電圧に曝された場合、グラファイトカーボンに、硫酸塩が侵入することが可能であり、結果として、その有効性が大きく減少する。
【００１０】
通常、電池用の負極板ペーストが、約７０ｇ／ｉｎ３の密度を有し、標準的な電池容量、充電、及び寿命性能を得る。低密度の負極板が、資源を節約し、電池製造コストを低減させうる。悪いことに、通常、機械的な欠点又は不十分な化学的及び／若しくは電気化学的活性のいずれかのために、低密度の負極板の性能が悪い。
【００１１】
ペースト混合物への水及び／又は硫酸の追加によって、ペースト密度が減少しうる。しかしながら、これは、しばしば、不十分なペーストの接着性を引き起こし、結果として、ペースト処理の終了時及び／又は板硬化の後で、板の完全性の減少を引き起こす。このペーストが、ペースト処理の間に装置に接着するために、板のグリッドに元の状態のままに保たれない。板が硬化する間、グリッド接触が悪いために、ペーストが、グリッドを“崩し（ｃｒｕｍｂｌｅ）”うる。さらに、硬化板とのペーストの接着の悪さが、処理上の問題を生じる。
【００１２】
特許文献６では、活性炭、カーボンブラック等の炭素材料上に担持されている、脱硫用の触媒又はＳＯｘ酸化用の触媒を含む鉛酸蓄電池用の負極板用の添加剤が説明されている。このような炭素添加剤から形成された負極板が、減少した板の密度を示す。しかしながら、得られた負極板が、減少した表面積を有し、これによって、それを含む鉛酸の性能が悪くなる。
【００１３】
従って、資源を節約し、電池の製造コストを下げるためには、負極板ペーストが低い密度を有する必要性が残り、さらに、それによって製造される負極板の性能を、高めることができないにせよ、維持する必要がある。
【００１４】
さらに、従来の鉛酸蓄電池と比較して、鉛酸蓄電池が、増加したサイクル寿命、改良された容量及び充電特性を有することが望ましい。
【先行技術文献】
【特許文献】
【００１５】
【特許文献１】米国特許第６７４０４５２号明細書
【特許文献２】米国特許第５２２３３５２号明細書
【特許文献３】米国特許第５１５６９３５号明細書
【特許文献４】米国特許第５５４７７８３号明細書
【特許文献５】米国特許第６５４８２１１号明細書
【特許文献６】米国特許第７０８３８７６号明細書
【発明の概要】
【課題を解決するための手段】
【００１６】
減少したペースト密度を有し、さらに、実質的に増加したＢＥＴ表面積を有する負極板を提供し、結果として、改良された性能を有する電池を提供する、鉛酸蓄電池の負極板用のペーストが、開示される。開示されたペーストが、ＤＦＴ窒素吸着等温線によって決定されるような、約２０オングストロームから約３２０オングストロームの範囲のメソ細孔サイズ及び約０．１ｃｍ３／ｇ以上のメソ細孔体積を有する活性炭添加剤を含む。ペーストの炭素充填レベルが、各々乾燥ペースト鉛酸化物に対して、約１重量％及び２重量％である場合、開示されたペーストから製造された硬化負極板が、約９ｍ２／ｇ及び１９ｍ２／ｇのＢＥＴ表面積を有する。開示されたペーストから製造された負極板を備えた電池が、鉛含量が少ないにもかかわらず、充電容量及びサイクル寿命などの性能を維持する。
【図面の簡単な説明】
【００１７】
【図１】本開示のペーストと、ココナッツ−ベースの活性炭、カーボンブラック、フレークグラファイト、膨張グラファイト、又はグラファイト及びカーボンブラックの混合物を含むペーストとを比較する、異なる添加剤充填レベルでの湿潤（ｗｅｔ）ペースト密度を示すグラフである。
【図２】ココナッツ−ベースの活性炭、カーボンブラック、フレークグラファイト又は膨張グラファイトを含むペーストから製造された負極板と、本開示のペーストを含む負極板とを比較する、異なる添加剤充填レベルでの硬化負極板のＢＥＴ表面積を示すグラフである。
【図３】異なるペースト：１％の炭素が充填された開示されたペースト、１％の炭素が充填されたココナッツ−ベースの活性炭を含むペースト、及び炭素添加剤を含まないペースト：から製造された負極板を有する鉛酸蓄電池の冷間割れ（ｃｏｌｄ  ｃｒａｃｋｉｎｇ）性能及び予備容量（ｒｅｓｅｒｖｅ  ｃａｐａｃｉｔｙ）を示すグラフである。
【図４】異なるペースト：１％の炭素が充填された開示されたペースト、１％の炭素が充填されたココナッツ−ベースの活性炭を含むペースト、及び炭素添加剤を含まないペースト：から製造された負極板を有する鉛酸蓄電池のサイクル寿命を示すグラフである。
【発明を実施するための形態】
【００１８】
ここで、本開示は、以下においてさらに十分に説明されるが、本開示の全ての実施形態が、必ずしも示さるわけではない。本開示が、例示的な実施形態を参照して説明されるが、本開示の範囲を逸脱することなく、様々な変更がなされてよく、その構成要素が、同等な物で置換されてもよいことを、当業者は理解するだろう。さらに、特定の状況又は材料に適応するために、本開示の教示に対し、本開示の本質的な範囲を逸脱することなく、多くの修正がなされてよい。
【００１９】
本開示の用語“メソ細孔”とは、ＤＦＴ窒素吸着等温線によって決定されるような、約２０オングストロームから約３２０オングストロームの範囲の細孔サイズ及び約０．１ｃｍ３／ｇ以上の細孔体積をいう。
【００２０】
本開示のペーストは、鉛酸蓄電池の負極板に適している。開示されたペーストが、ＤＦＴ窒素吸着等温線によって決定されるような、約２０オングストロームから約３２０オングストロームの範囲のメソ細孔サイズ及び約０．１ｃｍ３／ｇ以上のメソ細孔体積を有する活性炭添加剤を含む。本開示の一実施形態において、活性炭添加剤が、約０．１ｃｍ３／ｇから約１．５ｃｍ３／ｇの範囲のメソ細孔体積を有し、及びＤＦＴ窒素吸着等温線によって決定されるような、約２０オングストロームから約３２０オングストロームの範囲のメソ細孔サイズを有する。開示されたペーストにおける活性炭添加剤の量が、目的とされるエンドユーズの用途に応じて、変えられ、最適化される。
【００２１】
活性炭に対する炭素原料として、様々な材料が、本開示において使用されてよい。これらが、制限するものではないが、木材、コットンリンター、ピート、コール、ココナッツ、褐炭、炭水化物、石油ピッチ、石油コークス、コールタールピッチ、フルーツピット（ｆｒｕｉｔ  ｐｉｔｓ）、ナッツ殻、ナッツピット（ｎｕｔ  ｐｉｔｓ）、おがくず、木粉、カーボンブラック、グラファイト、アセチレン−ベースの材料、合成ポリマー、及び天然ポリマー、並びにこれらの組み合わせを含む。さらに、活性炭が、制限するものではないが、化学活性化、熱活性化、及びこれらの組み合わせを含む様々なプロセスを使用して、製造されてよい。
【００２２】
異なる充填レベルの活性炭添加剤を含む開示されたペーストが準備された。開示されたペーストの密度が、測定され、異なる炭素添加剤を有するペーストの密度と比較された。比較となる炭素添加剤は、ココナッツ−ベースの活性炭、カーボンブラック、グラファイトカーボン、カーボンブラックとグラファイトとの混合物であった。同じ充填レベルにおいて、開示されたペーストとココナッツ−ベースの活性炭を含むペーストとの湿潤ペースト密度が、カーボンブラック、グラファイトカーボン又はこれらの組み合わせを含むペーストの密度と比較して、低いペースト密度を示した（図１）。負極ペーストに、（酸化物に対して）１重量％以上の炭素添加剤が充填された場合、活性炭添加剤を含むペーストが、グラファイト又はカーボンブラック添加剤を含むそれらと比較して、かなり低い密度を示した。
【００２３】
本開示における負極板が、以下のステップを含むプロセスによって製造される：
（ａ）ＤＦＴ窒素吸着等温線によって決定されるような、約２０オングストロームから約３２０オングストロームの範囲のメソ細孔サイズ及び約０．１ｃｍ３／ｇ以上のメソ細孔体積を有する活性炭を含むペースト混合物を提供するステップ、
（ｂ）ペースト混合物を処理して負極板にするステップ。
【００２４】
本開示における一実施形態において、負極板が、以下のステップを含むプロセスによって製造される。
（ａ）ＤＦＴ窒素吸着等温線によって決定されるような、約２０オングストロームから約３２０オングストロームの範囲のメソ細孔サイズ及び約０．１ｃｍ３／ｇから約１．５ｃｍ３／ｇの範囲のメソ細孔体積を有する活性炭を含むペースト混合物を提供するステップ、
（ｂ）ペースト混合物を処理して負極板にするステップ。
【００２５】
開示されたペーストによって製造された鉛酸蓄電池用の硬化負極板が、異なる炭素添加剤を含むペーストから製造された同等な負極板と比較して、予想以上に極めて大きなＢＥＴ表面積を示し、従って、周知の鉛酸蓄電池と比較して、著しく優れた性能を有する電池を提供する。
【００２６】
異なる充填レベルの活性炭添加剤を有する開示されたペーストから製造された負極板が、準備され、硬化された。得られた硬化負極板のＢＥＴ表面積（窒素吸着）が、測定され、同じ充填レベルでの異なる炭素添加剤を含む負極板のＢＥＴ表面積と比較された。比較となる炭素添加剤は、ココナッツ−ベースの活性炭、カーボンブラック、フレークグラファイト、及び膨張グラファイトであった（表１）。
【００２７】
乾燥ペースト鉛酸化物に対して、約０．３重量％以上の炭素添加剤充填レベルにおいて、本開示の硬化負極板のＢＥＴ表面積が、比較となる炭素添加剤を含む負極板のＢＥＴ表面積よりも、予想以上に極めて大きいものであった。乾燥ペースト鉛酸化物に対して、約１重量％の炭素添加剤充填において、本開示の負極板が、約９ｍ２／ｇのＢＥＴ表面積を示し、一方、ココナッツ−ベースの活性炭を含むペーストから製造された負極板が、約４ｍ２／ｇのＢＥＴ表面積を示した。同じ炭素添加剤充填レベルにおいて、カーボンブラック，フレークグラファイト，及び膨張グラファイトを含むペーストから製造された負極板のＢＥＴ表面積が、各々、わずか約３，２，及び３ｍ２／ｇであった。乾燥ペースト鉛酸化物に対して、約２重量％の炭素添加剤充填において、本開示の負極板が、約１９ｍ２／ｇのＢＥＴ表面積を示し、一方、ココナッツ−ベースの活性炭を含むペーストから製造された負極板が、わずか約７ｍ２／ｇのＢＥＴ表面積を示した。同じ炭素添加剤充填レベルにおいて、カーボンブラック，フレークグラファイト，及び膨張グラファイトを含むペーストから製造された負極板のＢＥＴ表面積が、各々、わずか約３，２，及び３ｍ２／ｇであった（図２）。
【００２８】
【表１】
2011528844.tif 000003
【００２９】
活性炭添加剤を含むペーストの湿潤密度が、カーボンブラック，フレークグラファイト，又は膨張グラファイトを含むペーストの湿潤密度よりも小さい。予期したとおり、活性炭添加剤を含むペーストが、カーボンブラック，フレークグラファイト，又は膨張グラファイト添加剤を含むペーストよりも、大きなＢＥＴ表面積を有する硬化負極板を提供する。開示されたペーストが、ココナッツ−ベースの活性炭添加剤を含むペーストとほぼ同じ湿潤密度を有する。従って、開示されたペーストから製造された硬化負極板が、ココナッツ−ベースの活性炭添加剤を含むペーストから製造された負極板とほぼ同じＢＥＴ表面積を有することを、当業者は予期するだろう。しかしながら、開示されたペーストから製造された開示された負極板が、ココナッツ−ベースの活性炭を含むペーストから製造された負極板よりも、予想以上に極めて大きなＢＥＴ表面積を示す。
【００３０】
さらに、予備容量、冷間割れ性能、及びサイクル寿命などの電池性能に著しく有害な影響を及ぼすことなく、本開示のペーストの密度が減少しうる。
【００３１】
電池の予備容量及び冷間割れ性能が、蓄電池向けの自動車技術者協会（ｔｈｅ  Ｓｏｃｉｅｔｙ  ｏｆ  Ａｕｔｏｍｏｔｉｖｅ  Ｅｎｇｉｎｅｅｒｉｎｇ）の規格  ＳＡＥ  Ｊ５３７プロトコルに従って、試験された。１重量％（酸化物に対して）の活性炭添加剤を含む開示されたペーストから製造された負極板を備えた鉛酸蓄電池が、炭素添加剤を含まないペーストから製造された負極板を備えた同等な電池と、ほぼ同じ予備容量及び冷間割れ性能を有していた（図３）。
【００３２】
電池サイクル寿命が、自動車用蓄電池向けの自動車技術者協会の規格  ＳＡＥ  Ｊ２４０プロトコルに従って、試験された。図４に示されるように、酸化物に対して約１重量％の活性炭を充填した開示されたペーストから製造された負極板を備えた鉛酸蓄電池のサイクル寿命が、炭素添加剤を含まないペーストから製造された負極板を備えた同等な電池のサイクル寿命とほぼ同じサイクル寿命性能を有していた。反対に、同じ充填レベルのココナッツ−ベースの活性炭を含むペーストから製造された負極板を備えた同等な電池のサイクル寿命が、実質的に短かい。
【００３３】
本開示の鉛酸蓄電池が、増大した耐用年数及び改良した充電容量を有する。開示された電池が、いくつも用途に対するエネルギー源として使用されてよい。制限するものではないが、これらには、電動の乗り物、ハイブリッド車、フォークリフトや特殊な短距離実用車などの電動ツール、電力変換及び記憶装置、テレコミュニケーションステーション、エレベーター、無停電電源、分散電源等のような電源システム、並びに、安定した制御と、高入出力特性とを必要とするいずれの他のシステムが含まれる。
【００３４】
上記説明は、本発明の実施形態に関するものであるが、当業者には明らかになるように、その中で変更及び修正がなされうると理解される。このようなバリエーションは、特許請求の範囲に定義されるような本発明の範囲内に含まれると判断される。
【図１】
2011528844.tif 000004
【図２】
2011528844.tif 000005
【図３】
2011528844.tif 000006
【図４】
2011528844.tif 000007
【国際調査報告】
2011528844.tif 000008
2011528844.tif 000009
2011528844.tif 000010